СПОСОБ ПОЛУЧЕНИЯ ГЕЛЕОБРАЗУЮЩЕГО И ЗАГУЩАЮЩЕГО АГЕНТА ДЛЯ БУРОВОГО РАСТВОРА И ПОЛУЧАЕМЫЙ ПРОДУКТ

1. Способ получения привитого сополимера из лигнина, который включает: проведение реакции лигноцеллюлозных материалов с акриловым соединением путем объемной конденсации в атмосфере азота при наличии неокисляющей сильной органической кислоты в качестве катализатора;
разделение реакционной смеси для получения твердой фазы, главным образом содержащей лигноцеллюлозные материалы, и жидкой фазы, содержащей привитой сополимер из лигнина и непрореагировавшее акриловое соединение;
удаление растворителя из жидкой фазы для получения привитого сополимера из лигнина.
2. Способ по п.1, отличающийся тем, что лигноцеллюлозные материалы получают из отходов переработки масличной пальмы.
3. Способ по п.1, отличающийся тем, что акриловым соединением является акриловая кислота, метакриловая кислота, метилметакриловая кислота и ее производные.
4. Способ по п.1, отличающийся тем, что реакцию проводят при диапазоне температур от 60°С до 100°С.
5. Способ по п.1, отличающийся тем, что неокисляющей сильной органической кислотой является толуолсульфоновая кислота или бензойная кислота.
6. Способ по п.1, отличающийся тем, что реакцию останавливают посредством открытия реакционной смеси на воздухе и ее охлаждением в ванне со льдом.
7. Способ по п.1, отличающийся тем, что реакционную смесь разделяют раствором сульфата цинка.
8. Способ по п.1, отличающийся тем, что растворитель удаляют посредством выпаривания жидкой фазы и сушки сублимацией привитого сополимера из лигнина.
9. Применение привитого сополимера из лигнина по п.1 в буровом растворе в качестве гелеобразующего и загущающего агента.
10. Буровой раствор, включающий от 0,3% до 0,7% привитого сополимера из лигнина по п.1.